УПРОЧНЕННЫЕ СТЕКЛЯННЫЕ КОНТЕЙНЕРЫ, УСТОЙЧИВЫЕ К РАССЛАИВАНИЮ И ПОВРЕЖДЕНИЮ

1. Стеклянный контейнер, включающий:
корпус, имеющий внутреннюю поверхность, внешнюю поверхность и толщину стенки, которая находится между внешней поверхностью и внутренней поверхностью, причем по меньшей мере внутренняя поверхность корпуса имеет коэффициент расслаивания, составляющий менее чем или равный 10;
компрессионно-напряженный слой, проходящий от внешней поверхности корпуса в толщину стенки, причем компрессионно-напряженный слой имеет поверхностное сжимающее напряжение, составляющее более чем или равное 150 МПа; и
смазывающее покрытие, расположенное вокруг по меньшей мере части внешней поверхности корпуса, причем внешняя поверхность корпуса со смазывающим покрытием имеет коэффициент трения, составляющий менее чем или равный 0,7.
2. Стеклянный контейнер, включающий:
корпус, имеющий внутреннюю поверхность, внешнюю поверхность и толщину стенки, которая находится между внешней поверхностью и внутренней поверхностью, причем корпус изготовлен из стекла типа I класса B согласно стандарту ASTM E438-92;
компрессионно-напряженный слой, проходящий от внешней поверхности корпуса в толщину стенки, причем компрессионно-напряженный слой имеет поверхностное сжимающее напряжение, составляющее более чем или равное 150 МПа;
защитный слой, расположенный на внутренней поверхности корпуса, таким образом, что композиция, содержащаяся в стеклянном контейнере, не вступает в контакт с внутренней поверхностью корпуса; и
смазывающее покрытие, расположенное вокруг по меньшей мере части внешней поверхности корпуса, причем внешняя поверхность корпуса со смазывающим покрытием имеет коэффициент трения, составляющий менее чем или равный 0,7.
3. Стеклянный контейнер, включающий:
корпус, имеющий внутреннюю поверхность, внешнюю поверхность и толщину стенки, которая находится между внешней поверхностью и внутренней поверхностью, причем корпус изготовлен из стеклянной
композиции, в которой не содержатся составляющие компоненты, образующие вещества, которые испаряются в значительной степени при температурах, соответствующих вязкости в интервале от приблизительно 200 пуаз до приблизительно 100 килопуаз;
компрессионно-напряженный слой, проходящий от внешней поверхности корпуса в толщину стенки, причем компрессионно-напряженный слой имеет поверхностное сжимающее напряжение, составляющее более чем или равное 150 МПа; и
смазывающее покрытие, расположенное вокруг по меньшей мере части внешней поверхности корпуса, причем внешняя поверхность корпуса со смазывающим покрытием имеет коэффициент трения, составляющий менее чем или равный 0,7.
4. Стеклянный контейнер по любому из пп. 1-3, в котором поверхностное сжимающее напряжение составляет более чем или равняется 300 МПа.
5. Стеклянный контейнер по любому из пп. 1-3, в котором компрессионно-напряженный слой проходит от внешней поверхности в толщину стенки на глубину слоя, которая составляет более чем или равняется приблизительно 25 мкм.
6. Стеклянный контейнер по любому из пп. 1-3, в котором корпус включает многослойное стекло, причем данное многослойное стекло включает:
core
сердцевинный слой, имеющий коэффициент теплового расширения сердцевины CTE; и
clad
core
clad
по меньшей мере один оболочечный слой, сплавленный с сердцевинным слоем и имеющий второй коэффициент теплового расширения CTE, причем CTE не равняется CTE.
7. Стеклянный контейнер по п. 6, в котором, по меньшей мере, один оболочечный слой образует внутреннюю поверхность корпуса.
8. Стеклянный контейнер по любому из пп. 1 или 3, в котором внутренняя поверхность корпуса представляет собой защитное покрытие.
9. Стеклянный контейнер по любому из пп. 1-3, в котором корпус имеет химическую стойкость типа 1 согласно стандарту 660 фармакопеи США.
10. Стеклянный контейнер по любому из пп. 1 или 3, в котором
корпус изготовлен из стекла типа I класса B согласно стандарту ASTM E438-92.
11. Стеклянный контейнер по любому из пп. 1-3, в котором смазывающее покрытие является термически устойчивым при температуре, составляющей по меньшей мере приблизительно 250°C, в течение 30 минут.
12. Стеклянный контейнер по любому из пп. 1-3, в котором смазывающее покрытие представляет собой прочное неорганическое покрытие.
13. Стеклянный контейнер по любому из пп. 1-3, в котором смазывающее покрытие включает прочное органическое покрытие, которое проявляет потерю массы, составляющую менее чем приблизительно 5% его массы, когда оно нагревается от 150°C до 350°C при скорости нагревания, составляющей приблизительно 10°C/мин.
14. Стеклянный контейнер по любому из пп. 1-3, в котором смазывающее покрытие представляет собой временное покрытие, которое пиролизуется при температурах, составляющих менее чем или равных 300°C, в течение периода, составляющего менее чем или равного 1 ч.
15. Стеклянный контейнер по любому из пп. 1-3, в котором пропускание света через стеклянный контейнер со смазывающим покрытием составляет более чем или равняется приблизительно 55% пропускания света через непокрытый стеклянный контейнер для света с длиной волны, составляющей от приблизительно 400 нм до приблизительно 700 нм.